(57)【要約】【課題】リンに起因する毒性、環境の問題を生じる恐れがなく、レベリング性に優れるフロアポリッシュ組成物を提供すること。【解決手段】ポリオキシエチレンラウリルエーテル（ＥＯ）３モル付加物と２，２，４−トリメチル−１，３−ペンタンジオールモノイソブチレートとを含有するフロアポリッシュ組成物。【特許請求の範囲】
【請求項１】
下記一般式（Ｉ）又は（ＩＩ）で表される界面活性剤の一種又は二種以上と、下記一般式（１）〜（８）で表される可塑剤の一種又は二種以上とを含有するフロアポリッシュ組成物。
【化１】
2004107586.tif 000004
（式中、Ｒａ及びＲｂは、独立して炭素数６〜２２の直鎖又は分岐鎖のアルキル基又はアルケニル基を示し、ＰＯはプロピレンオキサイド単位を示し、ＥＯはエチレンオキサイド単位を示し、ｍは０〜３であり、及びｎは１〜８である；
Ｒ１〜Ｒ３は、独立して水素原子又は炭素数１〜１８のアルキル基を表すが、Ｒ１〜Ｒ３のいずれか１つは炭素数１〜１８のアルキル基を表し、及びＲ４は炭素数１〜１２のアルキル基を表す；
Ｒ５及びＲ７〜Ｒ９は、それぞれ独立して炭素数１〜８のアルキル基を表し、及びＲ６は炭素数１〜８のアルキレン基を表す；
Ｒ１０は炭素数１〜７のアルコール残基又はジエチレングリコールモノアルキルエーテル残基（ここで、アルキル部分の炭素数は１〜７である）を表し、及びＲ１１は炭素数２〜８のアルキレン基を表す；
Ｒ１２は炭素数１〜７のアルキル基を表す；及び
Ｒ１３は炭素数２〜３のアルキレン基を表す。）
【請求項２】
前記界面活性剤が、一般式（Ｉ）で表される請求項１記載のフロアポリッシュ組成物。
【請求項３】
前記一般式（Ｉ）で表される界面活性剤が、ポリオキシエチレンラウリルエーテル（ＥＯ）１〜６モル付加物、ポリオキシエチレンミリスチルエーテル（ＥＯ）１〜６モル付加物、ポリオキシエチレンセチルエーテル（ＥＯ）１〜６モル付加物、ポリオキシエチレンパルミチルエーテル（ＥＯ）１〜６モル付加物、ポリオキシエチレンステアリルエーテル（ＥＯ）１〜６モル付加物、ポリオキシエチレンベヘニルエーテル（ＥＯ）１〜６モル付加物及びポリオキシエチレンオレイルエーテル（ＥＯ）１〜６モル付加物からなる群から選ばれる１種又は２種以上である請求項２記載のフロアポリッシュ組成物。
【請求項４】
前記可塑剤が、一般式（１）〜（５）で表される化合物から選ばれる請求項１〜３のいずれか１項記載のフロアポリッシュ組成物。
【請求項５】
前記可塑剤が、一般式（１）又は（２）で表される化合物から選ばれる請求項１〜３のいずれか１項記載のフロアポリッシュ組成物。
【請求項６】
前記可塑剤が、一般式（３）〜（５）で表される化合物から選ばれる請求項１〜３のいずれか１項記載のフロアポリッシュ組成物。
【請求項７】
前記可塑剤が、クエン酸トリブチル、アセチルクエン酸トリブチル、２，２，４−トリメチル−１，３−ペンタンジオールモノイソブチレート及びアジピン酸ブチルからなる群から選ばれる１種又は２種以上である請求項１〜３のいずれか１項記載のフロアポリッシュ組成物。
【請求項８】
さらに、α，β−不飽和カルボン酸系ポリマー及び／又はウレタン系ポリマーを含有する請求項１〜７のいずれか１項記載のフロアポリッシュ組成物。
【請求項９】
前記α，β−不飽和カルボン酸系ポリマー及び／又はウレタン系ポリマーが、多価金属で架橋されている請求項８記載のフロアポリッシュ組成物。
【請求項１０】
前記α，β−不飽和カルボン酸系ポリマー及び／又はウレタン系ポリマーが、エマルションの形態である請求項８又は９記載のフロアポリッシュ組成物。
【請求項１１】
さらに、合成及び／又は天然ワックスを含有する請求項１〜１０のいずれか１項記載のフロアポリッシュ組成物。
【請求項１２】
リン含有化合物及びリン元素を実質的に含有しない請求項１〜１１のいずれか１項記載の組成物。
【発明の詳細な説明】
【０００１】
【発明の属する技術分野】
本発明は、耐久性の皮膜であるフロアポリッシュを形成するために各種床などに用いられるフロアポリッシュ組成物、特にリン含有可塑剤を僅少含むか又は含有しない水性組成物として好適なフロアポリッシュ組成物に関する。
【０００２】
【従来の技術】
従来フロアポリッシュ組成物には、トリブトキシエチルフォスフェートが可塑剤兼レベリング剤として使用されているが、この化合物には植物の３大栄養素の１つであるリンが含まれているため環境や公害問題を引き起こす恐れがある。又、リン酸エステルは一般的に毒性問題が指摘されている。
一方、特開平６−８０９３３号公報には、ポリマーまたはポリマー及びワックス類からなる艶出し成分とアジピン酸エステル類とを含有してなるフロアポリッシュ組成物が提案されている。ここでは、アジピン酸エステル類がトリブトキシエチルフォスフェートの代替物質として用いられている。ところが、アジピン酸エステル類は、トリブトキシエチルフォスフェートを用いる場合に比べて、床材へ塗布した時のレベリング性が悪いので、均一の光沢が得られず、仕上がりに劣る。更に、耐水性や耐洗剤性及び耐久性に劣るとの問題がある。
他方、特開昭５９−２０６４７６号公報には、レベリング剤として、下記式：
ＣＨ３（ＣＨ２）ｍＯ（ＣＨ２ＣＨ２Ｏ）ｎＨ
（式中、ｍ及びｎは整数で、ｎは２以上である）で表される線状脂肪族アルコールのポリアルコキシレートを含有する水性床光沢剤ポリマー配合よりなる自己レベリング性床光沢剤が提案されている。ところが、線状脂肪族アルコールのポリアルコキシレートも、トリブトキシエチルフォスフェートを用いる場合に比べて、床材へ塗布したときのレベリング性、パウダリング性及び密着性に劣り、特に低温で連続フィルムを形成しにくいとの問題がある。
つまり、両者とも、フロアポリッシュ組成物として満足な性能が得られない。
【特許文献１】
特開平６−８０９３３号公報（請求項１、実施例１〜３）
【特許文献２】
特開昭５９−２０６４７６号公報（請求項３、実施例５〜７）
【０００３】
【発明が解決しようとする課題】
本発明は、リンに起因する公害問題や毒性の問題を生じる恐れがなく、レベリング性に優れるフロアポリッシュ組成物を提供することを目的とする。
【課題を解決するための手段】
本発明は、従来汎用されているトリブトキシフォスフェート系の可塑剤を僅少含むか又は該可塑剤に代えて特定の可塑剤を使用し、これとポリオキシアルキレンアルキルエーテルタイプの非イオン界面活性剤とを組み合わせると、上記課題を効率よく解決できるとの知見に基づいてなされたのである。
すなわち、本発明は、下記一般式（Ｉ）又は（ＩＩ）で表される界面活性剤の一種又は二種以上と、下記一般式（１）〜（８）で表される可塑剤の一種又は二種以上とを含有するフロアポリッシュ組成物を提供する。
【０００４】
【化２】
2004107586.tif 000002
【０００５】
（式中、Ｒａ及びＲｂは、独立して炭素数６〜２２の直鎖又は分岐鎖のアルキル基又はアルケニル基を示し、ＰＯはプロピレンオキサイド単位を示し、ＥＯはエチレンオキサイド単位を示し、ｍは０〜３であり、及びｎは１〜８である；
Ｒ１〜Ｒ３は、独立して水素原子又は炭素数１〜１８のアルキル基を表すが、Ｒ１〜Ｒ３のいずれか１つは炭素数１〜１８のアルキル基を表し、及びＲ４は炭素数１〜１２のアルキル基を表す；
Ｒ５及びＲ７〜Ｒ９は、それぞれ独立して炭素数１〜８のアルキル基を表し、及びＲ６は炭素数１〜８のアルキレン基を表す；
Ｒ１０は炭素数１〜７のアルコール残基又はジエチレングリコールモノアルキルエーテル残基（ここで、アルキル部分の炭素数は１〜７である）を表し、及びＲ１１は炭素数２〜８のアルキレン基を表す；
Ｒ１２は炭素数１〜７のアルキル基を表す；及び
Ｒ１３は炭素数２〜３のアルキレン基を表す。）
【０００６】
【発明の実施の形態】
上記一般式（Ｉ）又は（ＩＩ）中、Ｒａ及びＲｂは、独立して炭素数６〜２２、好ましくは炭素数１０〜１８の直鎖又は分岐鎖のアルキル基又はアルケニル基を示す。Ｒａ及びＲｂとしては炭素数６〜２２、好ましくは炭素数１０〜１８のの直鎖又は分岐鎖のアルキル基が好ましく、特に炭素数１０〜１８の直鎖アルキル基が好ましい。
【０００７】
一般式（Ｉ）又は（ＩＩ）中、Ｒａ及びＲｂで表される炭化水素基を形成する高級アルコールとしては、例えば、パルミチルアルコール、ステアリルアルコール、エライジルアルコール、ベヘニルアルコール、オレイルアルコール、ミリスチルアルコール；ヤシ油やパーム核油等の植物油脂由来のアルコール；牛脂アルコール、魚油アルコール、豚脂アルコール等の動物由来のアルコール、及び石油精製により得られる合成アルコール等を使用することができる。一般式（Ｉ）又は（ＩＩ）で表される界面活性剤の原料として用いる高級アルコールは単独で使用してもよいし、２種以上を併用してもよい。
【０００８】
ＰＯで表されるプロピレンオキサイド単位は、直鎖でも分岐鎖でもよい。また、ＰＯとＥＯとの付加形態は、ブロック体、ランダム体のいずれでもよい。
ｍは０〜２であるのが好ましい。ｎは１〜６であるのがより好ましい。特に、ｍが０のときに、ｎが１〜６であるのが好ましい。
特に、一般式（Ｉ）で表される界面活性剤を使用するのが好ましい。
【０００９】
さらに特に、前記一般式（Ｉ）で表される界面活性剤が、ポリオキシエチレンラウリルエーテル（ＥＯ）１〜６モル付加物、ポリオキシエチレンミリスチルエーテル（ＥＯ）１〜６モル付加物、ポリオキシエチレンセチルエーテル（ＥＯ）１〜６モル付加物、ポリオキシエチレンパルミチルエーテル（ＥＯ）１〜６モル付加物、ポリオキシエチレンステアリルエーテル（ＥＯ）１〜６モル付加物、ポリオキシエチレンベヘニルエーテル（ＥＯ）１〜６モル付加物及びポリオキシエチレンオレイルエーテル（ＥＯ）１〜６モル付加物からなる群から選ばれる１種又は２種以上であるのが好ましい。中でも、ポリオキシエチレンラウリルエーテル（ＥＯ）１．５〜４モル付加物が好ましい。商業的には、例えば、日光ケミカルズ株式会社製、商品名ニッコールＢＬ−２として入手することができる。
本発明において、一般式（Ｉ）又は（ＩＩ）で表される界面活性剤は任意の量とすることができるが、本発明のフロアポリッシュ組成物中、０．００５〜２０質量％とするのが好ましく、０．０５〜１０質量％とするのがより好ましく、０．１〜５質量％とするのが更に好ましい。
【００１０】
本発明において、上記一般式（１）〜（８）で表される化合物を可塑剤として使用することができる。
一般式（１）〜（２）中、Ｒ１〜Ｒ３は、好ましくは炭素数１〜１２、より好ましくは炭素数１〜６のアルキル基であり、特に、Ｒ１〜Ｒ３の全てが前記アルキル基であるのが好ましい。又、Ｒ４は、好ましくは炭素数１〜８、より好ましくは炭素数１〜４のアルキル基を表す。このうち、クエン酸トリブチル及びアセチルクエン酸トリブチルが好ましい。
本発明では、一般式（１）及び（２）で表されるクエン酸アルキルエステルの１種又は２種以上の混合物を用いることができる。
【００１１】
一般式（３）〜（５）中、Ｒ５及びＲ７〜Ｒ９は、それぞれ独立して炭素数１〜４のアルキル基であるのが好ましく、特にｎ−プロピル及びイソプロピル基が好ましい。又、Ｒ６は、炭素数２〜６のアルキレン基が好ましく、特に直鎖又は分岐したブチレン基が好ましい。これらのうち、２，２，４−トリメチル−１，３−ペンタンジオールモノイソブチレートが好ましく、これはテキサノール（イーストマンコダック社製）やＣＳ−１２（チッソ株式会社製）などとして容易に入手できる。
【００１２】
一般式（６）中、Ｒ１０は、炭素数１〜４のアルコール残基又はジエチレングリコールモノアルキルエーテル残基（ここで、アルキル部分の炭素数は１〜４である）であるのが好ましい。特に、炭素数１〜４のアルコール残基であるのが好ましい。Ｒ１１は、炭素数２〜４のアルキレン基を表すのが好ましい。これらのうち、アジピン酸ジメチル、アジピン酸ジエチル、アジピン酸ジプロピル、アジピン酸ジイソプロピル、アジピン酸ジブチル、アジピン酸ジイソブチル、アジピン酸ジブチルグリコール、セバシン酸ジメチル、セバシン酸ジエチル、セバシン酸ジプロピル、セバシン酸ジイソプロピル、セバシン酸ジブチル、セバシン酸ジイソブチル及びセバシン酸ジブチルグリコールが好ましい。特に、アジピン酸ジブチルが好ましい。
一般式（７）中、Ｒ１２は、炭素数１〜４のアルキル基を表すのが好ましい。これらのうち、フマル酸ジメチル、フマル酸ジエチル、フマル酸ジブチル、フマル酸イソブチル、マレイン酸ジメチル、マレイン酸ジエチル、マレイン酸ジブチル及びマレイン酸イソブチルが好ましい。
一般式（８）中、Ｒ１３は、炭素数２のアルキレン基を表すのが好ましい。
【００１３】
一般式（１）〜（８）で表される可塑剤のうち、一般式（１）〜（５）で表される可塑剤を使用するのが好ましい。一般式（２）、（３）及び（６）で表されるものが特に好ましい。
中でも、クエン酸トリブチル、アセチルクエン酸トリブチル、２，２，４−トリメチル−１，３−ペンタンジオールモノイソブチレート及びアジピン酸ジブチルからなる群から選ばれる１種又は２種以上であるのが好ましい。
本発明では、上記一般式（１）〜（８）で表される可塑剤を任意の割合で用いることができるが、一般式（Ｉ）又は（ＩＩ）で表される界面活性剤１００質量部に対し、２０〜２０００質量部とするのが好ましく、１００〜１０００質量部とするのがより好ましく、２００〜６００質量部が更に好ましい。
【００１４】
好ましい本発明の態様としては、一般式（Ｉ）で表される界面活性剤と、一般式（１）又は（２）で表される可塑剤とを含有するフロアポリッシュ組成物があげられる。一般式（Ｉ）で表される界面活性剤と、一般式（３）〜（５）で表される可塑剤とを含有するフロアポリッシュ組成物もまた本発明の好ましい態様としてあげられる。
【００１５】
さらに具体的には、一般式（Ｉ）で表される界面活性剤として、ポリオキシエチレンラウリルエーテル（ＥＯ）１〜６モル付加物、ポリオキシエチレンミリスチルエーテル（ＥＯ）１〜６モル付加物、ポリオキシエチレンセチルエーテル（ＥＯ）１〜６モル付加物、ポリオキシエチレンパルミチルエーテル（ＥＯ）１〜６モル付加物、ポリオキシエチレンステアリルエーテル（ＥＯ）１〜６モル付加物、ポリオキシエチレンベヘニルエーテル（ＥＯ）１〜６モル付加物及びポリオキシエチレンオレイルエーテル（ＥＯ）１〜６モル付加物からなる群から選ばれる１種又は２種以上を含有し、一般式（１）〜（８）で表される可塑剤として、クエン酸トリブチル、アセチルクエン酸トリブチル、２，２，４−トリメチル−１，３−ペンタンジオールモノイソブチレート又はアジピン酸ジブチルを含有するフロアポリッシュ組成物があげられる。
【００１６】
中でも、ポリオキシエチレンラウリルエーテル（ＥＯ）１．５〜４モル付加物と、クエン酸トリブチル、アセチルクエン酸トリブチル、２，２，４−トリメチル−１，３−ペンタンジオールモノイソブチレート又はアジピン酸ジブチルとを含有するフロアポリッシュ組成物が好ましい。
【００１７】
本発明のフロアポリッシュ組成物には、上記一般式（Ｉ）又は（ＩＩ）で表される界面活性剤と式（１）〜（８）で表される可塑剤とに加えて、種々の成分を配合することができる。具体的には、α，β−不飽和カルボン酸系ポリマー及び／又はウレタン系ポリマー（任意成分（Ａ））、一般式（Ｉ）又は（ＩＩ）で表される界面活性剤以外の界面活性剤、一般式（１）〜（８）で表される可塑剤以外の可塑剤、融合剤、合成及び／又は天然ワックス、アルカリ可溶性樹脂、アルカリ剤等を使用することができる。
【００１８】
本発明において任意成分（Ａ）として用いることのできるα，β−不飽和カルボン酸系ポリマーとしては、カルボキシル基又はその塩を分子内に有し、例えば、（メタ）アクリル酸などの不飽和カルボン酸又はそれらの部分エステルや塩などの重合体、これらのモノマーと酢酸ビニル、スチレン、エチレン、プロピレン、塩化ビニルなどのα，β−エチレン性モノマーとの共重合体（例えば、特開昭６２−２０５１６８号公報参照）、（メタ）アクリル酸系ラジカル重合性モノマーを水性ウレタンの存在下で重合してなるポリマー（特開昭６３−２３９７２号公報及び特開昭６１−７２０７１号公報などを参照）などがあげられる。これらのうち、酸価が、２０〜２００ｍｇＫＯＨ／ｇであるのが好ましく、さらに３０〜１３０ｍｇＫＯＨ／ｇであるのが好ましい。酸価がこの範囲にあると、はく離性、耐洗剤性及び耐水性に優れるので好ましい。また、Ｔｇが２０〜８０℃であるのが好ましい。Ｔｇがこの範囲にあると、皮膜形成性に優れたフロアポリッシュ組成物を得ることができ、また、得られる皮膜は適度な硬さを有し、汚れにくいので好ましい。
又、ウレタン系ポリマーとしては、ポリウレタンを水性化する方法として、乳化剤を使用する場合と、乳化剤を用いない場合（自己乳化）とがある。ウレタン系ポリマーの参考例としては、特許２０１８６４９号の参考例２の水性ポリウレタン系樹脂が挙げられる。これらのうち、ポリマー中に、カルボキシル基又はその塩を導入したものが好ましい。
【００１９】
上記任意成分（Ａ）としては、（メタ）アクリルエマルション、スチレン−（メタ）アクリルエマルション、（メタ）アクリル−ウレタンエマルション、スチレンー（メタ）アクリル−ウレタンエマルション、ポリウレタンエマルションの一種又はあるいは二種以上の混合物が好ましい。
これらの任意成分（Ａ）は、カルシウム、亜鉛やアルミニウムなどの多価金属で架橋されているのが好ましい。これらの多価金属イオンは、炭酸亜鉛アンモニウム、水酸化カルシウムなどとして添加することができる。又、任意成分（Ａ）はエマルションの形態であるのが好ましい。金属架橋型アクリルエマルションとしては例えば、ロームアンドハース社製、商品名デュラプラス２として商業的に入手できる。
本発明により提供されるフロアポリッシュ組成物中の樹脂成分（任意成分（Ａ）＋アルカリ可溶性樹脂＋合成及び／又は天然ワックス）は任意の量とすることができるが、フロアポリッシュ組成物中５〜４０質量％とするのが好ましく、フロアポリッシュ組成物中１５〜３５質量％とするのがさらに好ましい。
本発明ではこの樹脂分をすべて任意成分（Ａ）とすることができるが、前記樹脂成分中、４０〜９５質量％とするのが好ましく、より好ましくは６０〜９０質量％である。
【００２０】
界面活性剤として、一般式（Ｉ）又は（ＩＩ）で表される界面活性剤以外のものを用いることができるが、アニオン界面活性剤やノニオン界面活性剤が好ましい。特に、ポリエーテル変性シリコン系などのノニオン界面活性剤、ジオクチルスルフォコハク酸塩などのアニオン界面活性剤、フッ素系界面活性剤などの１種又は２種以上の混合物を用いるのがよい。商業的には、例えば商品名ＢＹＫ−３４７（ビックケミー・ジャパン株式会社製）及びサーフロンＳ−１１１（旭硝子株式会社製）として入手することができる。一般式（Ｉ）又は（ＩＩ）で表される界面活性剤以外の界面活性剤は、任意の割合で用いることができるが、本発明のフロアポリッシュ組成物中、０．００１〜５質量％とするのが好ましく、より好ましくは０．００５〜２質量％である。
一般式（Ｉ）又は（ＩＩ）で表される界面活性剤以外の界面活性剤を併用すると、フロアポリッシュ組成物の表面張力を低下させ床面への濡れ性を向上させ、さらに、塗布時および再塗布時のレベリング性を向上させることができる。
【００２１】
一般式（１）〜（８）で表される可塑剤以外の可塑剤として、ジブチルフタレートやジオクチルフタレートなどのフタル酸エステル；トリブトキシエチルフォスフェート；ブチルオレエート、グリセリンモノオレイン酸エステル等の脂肪族−塩基酸エステル系可塑剤；メチルアセチルリシノレート等のリシノール酸エステル系可塑剤；Ｎ−ブチルベンゼンスルホンアミド等のスルホンアミド系可塑剤；脂肪酸アミド系可塑剤；ジエチレングリコールベンゾエート、トリエチレングリコール　ジ−２−エチルブチラート等の二価アルコールエステル系可塑剤；エポキシ脂肪酸エステル、エポキシ化油脂系等のエポキシ系可塑剤；塩素化パラフィン等の塩素系可塑剤；ピロメリット酸系可塑剤；アセチルリシノール酸メチル、アセチルリシノール酸エチル、アセチルリシノール酸ブチル、ブチルフタリルブチルグリコレート等のオキシ酸エステル系可塑剤；及びアビエチン酸メチル、ジノニルナフタリンなどの１種又は２種以上の混合物があげられる。
上記可塑剤は、任意の割合で用いることができるが、本発明のフロアポリッシュ組成物中、０〜２質量％とするのが好ましく、０．５〜１質量％とするのがより好ましい。
本発明のフロアポリッシュ組成物は、リン含有化合物及びリン元素を実質的に含有しないのが好ましい。具体的には、これらの含有量が本発明の組成物中０．５質量％以下であるのが好ましく、０．３質量％以下であるのがより好ましい。
【００２２】
融合剤としては、エチルカルビトール、メチルカルビトールなどのアルキル（アルキル基の炭素数１〜８、好ましくは１〜４）カルビトール、ジプロピレングリコールモノメチルエーテルなどのジプロピレングリコールモノアルキル（アルキル基の炭素数１〜６、好ましくは１〜３）エーテル、ベンジルアルコール、Ｎ−メチル−２−ピロリドンなどの１種又は２種以上の混合物があげられる。これらの融合剤を併用すると、任意成分（Ａ）であるアクリル系エマルションや水性ウレタン樹脂の融合効果と乾燥性を好適に調整することができる。エチルカルビトールとしては、例えば商品名ＥＤＸとして商業的に入手することができる。ジプロピレングリコールモノメチルエーテルとしては、例えば商品名ＭＦＤＧとして商業的に入手することができる。
これらは、任意の割合で用いることができるが、一般式（３）〜（５）で表される可塑剤１００質量部に対し０〜１５００質量部とするのが好ましく、より好ましくは１５０〜５００質量部である。
【００２３】
本発明のフロアポリッシュ組成物は、合成及び／又は天然ワックスを含有するのが好ましい。このようなワックスとしては、ポリオレフィン系ワックスエマルション、アクリル系ワックスエマルション及びアイオノマー樹脂エマルションなどの合成ワックス及び各種天然系ワックスエマルションがあげられる。ポリオレフィン系ワックスエマルションとしては、例えば商品名ハイテックＥ−４Ｂ又はハイテックＥ−８０００（東邦化学工業株式会社製）として商業的に入手することができる。アクリル系ワックスエマルションとしては、例えば商品名ＣＸ−ＳＴ２００（日本触媒化学工業株式会社製）として商業的に入手することができる。アイオノマー樹脂エマルションとしては、エチレン等の不飽和単量体と不飽和カルボン酸ないしその誘導体との共重合体をベースとするものが挙げられるが、エチレン系アイオノマー樹脂が好ましい。例えば、商品名ケミパールＳ−６５０（三井石油化学工業製）として商業的に入手することができる。
このようなワックスは、任意の割合で用いることができるが、樹脂成分の５〜６０質量％とするのが好ましく、より好ましくは１０〜３０質量％である。
さらに、アルカリ可溶性樹脂やアルカリ剤を含有するのが好ましい。
アルカリ可溶性樹脂としては、スチレン−マレイン酸共重合体、アクリル樹脂、ロジン−マレイン酸共重合体などの１種又は２種以上の混合物を用いることができる。これらは、アルカリ金属塩、アンモニウム塩、アミン塩などの形態で用いるのがよい。アルカリ可溶性樹脂は、任意の割合で用いることができるが、樹脂成分中０〜２０質量％とするのが好ましく、より好ましくは５〜１０質量％である。例えば、商品名プライマルＢ−６４４（米国ロームアンドハース社製）又はＳＭＡ２６２５Ａ（米国アライドケミカル社製）として商業的に入手することができる。
【００２４】
アルカリ剤としては、水溶性のアルカリ剤を用いるのがよく、アンモニア水、苛性ソーダ又は苛性カリを用いるのが好ましい。これらを用いて、フロアポリッシュ組成物のｐＨが７〜１０となるようにするのがよい。
本発明のフロアポリッシュ組成物の残部は水であるが、さらに、水溶性溶媒、消泡剤、抗菌剤、紫外線吸収剤、色素、香料、殺ダニ剤、殺ゴキブリ剤などの成分を含有させることができる。
【００２５】
【実施例】
実施例１〜５及び比較例１〜３
一般式（Ｉ）で表される界面活性剤として、ポリオキシエチレンラウリルエーテル（ＥＯ）３付加物及びポリオキシエチレンラウリルエーテル（ＥＯ）６付加物を用いた。
可塑剤として、一般式（２）で表されるアセチルクエン酸トリブチル、一般式（３）で表される２，２，４−トリメチル−１，３−ペンタンジオールモノイソブチレート（イーストマンコダック社製　商品名　テキサノール）及び一般式（６）で表されるアジピン酸ジブチルを用いた。
これらとその他の成分とを表１に記載する量で配合してフロアポリッシュ組成物を調製し、さらにそれらの性能を評価した。結果を表１に記載する。
尚、使用した樹脂エマルションの製造例１〜４、成分の特性や由来、及びフロアポリッシュ組成物の性能評価方法を次に示す。
【００２６】
製造例１：アクリルエマルションの製造
撹拌装置、還流冷却器、滴下ロート、温度計及び窒素導入管を備えた反応容器に純水２９．３ｇ、乳化剤０．２ｇ（ラウリル硫酸ナトリウム）を加え、窒素封入後、水浴中を６０℃まで加温した。また滴下ロートに重合開始剤０．２ｇ（過流酸アンモニウム）を純水１０ｇに溶かし、反応装置に取り付けた。別の撹拌付き容器にアクリルモノマー４０ｇ（メタクリル酸２．４ｇ、メチルメタクリレート２５．６ｇ、ブチルアクリレート１２ｇ）及び分子量調整剤０．１ｇ（ラウリルメルカプタン）と乳化剤０．２ｇ（ラウリル硫酸ナトリウム）、水２０ｇを混合し、撹拌器で乳化後、別の滴下ロートに乳化剤を移し、２時間かけて徐々に滴下して重合を完了させ、有効成分４０重量％（以下％と省略する）のアクリルエマルションを得た。
【００２７】
製造例２：スチレン−アクリルエマルション
スチレン−アクリルモノマー４０ｇ（メタクリル酸４．８ｇ、スチレン１２ｇ、メチルメタクリレート１１．２ｇ、ブチルアクリレート１２ｇ）の種類、配合量を変更した以外は、製造例１と同様な方法にて製造を行った。有効成分４０％のスチレン−アクリルエマルションを得た。
【００２８】
製造例３：水性ポリウレタン樹脂の製造
ポリプロピレングリコール（分子量１０００）２０５ｇ、トリレンジイソシアネート７３ｇ、ジメチロールプロピオン酸１８ｇ及びＮ−メチルピロリドン２０７ｇを還流冷却器、温度計及び撹拌装置を取り付けた反応器に取り、８０〜１００℃に保ちながらウレタン化反応を行ってプレポリマーを調整した。次いでこのプレポリマーにトリエチルアミン１０ｇを加えて中和した後、ヘキサメチレンジアミン５ｇを加え、蒸留水を添加しながら反応容器内の温度を３５℃以下に保って高分子化反応を行い、反応終了までに４８２ｇの蒸留水を加えて水性ポリウレタンを得た。水性ポリウレタンの樹脂固形分あたりの酸価は２５であった。また有効成分は３０％であった。
【００２９】
製造例４：アクリル−ウレタンエマルション
撹拌装置、還流冷却器、温度計及び窒素導入管を備えた反応容器に純水３００ｇ、製造例３で製造した水性ポリウレタン樹脂４００ｇを仕込み撹拌しながら６０℃まで加温し、６０℃でメチルメタアクリレート２１５ｇ、ｎ−ブチルアクリレート６５ｇとｔ−ブチルハイドライトパーオキサイドの１０％水分散液１０ｇ及びナトリウムアルデヒドスルフォキシレートの１０％水溶液１０ｇを滴下した。滴下終了後、反応液を７０℃に１時間保って重合反応を完結させて有効成分４０％のアクリル−ウレタンエマルションを得た。
【００３０】
＜炭酸亜鉛アンモニア溶液＞
純水５４．４９ｇに酸化亜鉛１０ｇを加え分散した。これに２８％アンモニア水１７．９７ｇ、炭酸アンモニア１７．５４ｇを加え撹拌して、亜鉛含有量８．０３３７％の炭酸亜鉛アンモニア錯体を得た。
＜スチレン−マレイン酸（アルカリ可溶性樹脂）溶液＞
米国アライドケミカル社製（商品名　ＳＭＡ２６２５Ａ）をアンモニア水にて溶解し、固形分１７％の溶液を得た。
＜アクリル樹脂エマルション（アルカリ可溶性樹脂）＞
米国ロームアンドハース社製　商品名　プライマルＢ−６４４（固形分４２％）
＜ポリオレフィン系ワックスエマルション＞
東邦化学工業株式会社製　商品名　ハイテックＥ−４Ｂ（固形分４０％）
【００３１】
＜アクリル系ワックスエマルション＞
日本触媒化学工業株式会社製　商品名　ＣＸ−ＳＴ２００（固形分４０％）
＜界面活性剤（ポリエーテル変性シリコン系＞
ビックケミー・ジャパン株式会社製　商品名　ＢＹＫ−３４７
＜界面活性剤（フッ素系）＞
旭硝子株式会社製　商品名　サーフロンＳ−１１１
【００３２】
試験項目
レベリング性
ＪＩＳ−Ｋ３９２０に準じて評価した。
光沢度
ＪＩＳ−Ｋ３９２０のポリマータイプに準じて評価した。
耐ヒールマーク性
ＪＩＳ−Ｋ３９２０に準じて評価した。但し評価方法は下記の通りである。
優秀：ほとんどヒールマークが付着しない。
良好：わずかにヒールマークが付着する。
普通：ややヒールマークが付着する。
不良：ヒールマークが多く付着する。
はく離性
ＪＩＳ−Ｋ３９２０に準じて評価した。
【００３３】
【表１】
2004107586.tif 000003
【００３４】
【発明の効果】
本発明により、リン含有可塑剤より同等以上のレベリング性、光沢が得られるフロアポリッシュ組成物を提供することができる。本発明の組成物はまた、耐ヒールマーク性及びはく離性に優れる。さらに本発明の組成物は、リン含有可塑剤を含有するフロアポリッシュ組成物で問題となる臭気や人体及び環境への悪影響を生じることがない。さらに本発明の組成物は、皮膜透明性に優れることから無色透明のフィルムを形成することができ、床材との付着性にも優れる。